【手続補正書】
【提出日】平成17年9月7日(2005.9.7)
【手続補正１】
【補正対象書類名】明細書
【補正対象項目名】特許請求の範囲
【補正方法】変更
【補正の内容】
【特許請求の範囲】
【請求項１】  （Ａ）ポリアミド、（Ｂ）ポリフェニレンエーテル、（Ｃ）衝撃改良材、及び（Ｄ）導電性フィラーからなる導電性樹脂組成物の製造方法であって、
工程ａ：（Ｂ）成分、（Ｃ）成分と、（Ｄ）成分及び／又は（Ｄ）成分含有マスターバッチを溶融混練する工程（但し、工程ａにおける（Ｄ）成分の量はすべての（Ｄ）成分を１００重量％とした際の０を超え５０重量％未満である。）、
工程ｂ：（Ａ）成分の全部又は一部と、（Ｄ）成分の残りの全部又は一部を溶融混練する工程、並びに
工程ｃ：工程ａで得られた組成物と、工程ｂで得られた組成物及び（Ａ）成分に残りがある場合は残りの（Ａ）成分を溶融混練する工程、
を経る導電性樹脂組成物の製造方法。
【請求項２】  工程ａにおける（Ｄ）成分含有マスターバッチが、（Ｂ）成分、（Ｃ）成分及び（Ａ）成分から選ばれる１種以上とあらかじめ溶融混練したマスターバッチである請求項１に記載の導電性樹脂組成物の製造方法。
【請求項３】  （Ｄ）成分の残りと工程ｃで得られた組成物とを溶融混練する工程ｄを、工程ｃに引き続き経る請求項１又は２に記載の導電性樹脂組成物の製造方法。
【請求項４】  工程ａにおける（Ｄ）成分の量が、すべての（Ｄ）成分を１００重量％とした際に０．１〜２０重量％である請求項１〜３のいずれかに記載の導電性樹脂組成物の製造方法。
【請求項５】  工程ａにおける（Ｄ）成分の量が、すべての（Ｄ）成分を１００重量％とした際に１〜１０重量％である請求項４に記載の導電性樹脂組成物の製造方法。
【請求項６】  （Ｃ）成分が、芳香族ビニル化合物を主体とする重合体ブロック［Ａ］と、共役ジエン化合物を主体とする重合体ブロック［Ｂ］から構成され、重合体セグメントの結合形式が、ＡＢ型、ＡＢＡ型、ＡＢＡＢ型からなる群より選ばれる１種以上である芳香族ビニル化合物−共役ジエン化合物ブロック共重合体及びまたはその水素添加物である請求項１〜５のいずれかに記載の導電性樹脂組成物の製造方法。
【請求項７】  （Ｃ）成分が、芳香族ビニル化合物−共役ジエン化合物ブロック共重合体の水素添加物である請求項１〜６のいずれかに記載の導電性樹脂組成物の製造方法。
【請求項８】  （Ｃ）成分が、（Ｃ−１）数平均分子量１２０，０００以上のブロック共重合体と（Ｃ−２）数平均分子量１２０，０００未満のブロック共重合体の混合物である請求項１〜７のいずれかに記載の導電性樹脂組成物の製造方法。
【請求項９】  （Ｃ−２）成分の芳香族ビニル化合物を主体とする重合体ブロックの数平均分子量が、２０，０００以上である請求項８に記載の導電性樹脂組成物の製造方法。
【請求項１０】  （Ｃ−２）成分が、芳香族ビニル化合物を５５重量％以上９０重量％未満の量で含有するブロック共重合体である請求項８又は９に記載の導電性樹脂組成物の製造方法。
【請求項１１】  （Ｄ）成分が、導電性カーボンブラック、カーボンナノチューブ、カーボンナノファイバー、炭素繊維、グラファイトから選ばれる１種以上である請求項１〜１０のいずれかに記載の導電性樹脂組成物の製造方法。
【請求項１２】  （Ｄ）成分が、導電性カーボンブラック、カーボンナノチューブ、カーボンナノファイバーから選ばれる１種以上である請求項１１に記載の導電性樹脂組成物の製造方法。
【請求項１３】  （Ｄ）成分の量が、（Ａ）〜（Ｃ）成分の合計１００重量部に対して０．０１〜５重量部である請求項１〜１２のいずれかに記載の導電性樹脂組成物の製造方法。
【請求項１４】  （Ａ）〜（Ｃ）成分の量比が、これら３成分の合計を１００重量部とした際に、（Ａ）成分３０〜７０重量部、（Ｂ）成分２０〜５０重量部、（Ｃ）成分５〜３０重量部である請求項１〜１３のいずれかに記載の導電性樹脂組成物の製造方法。
【請求項１５】  工程ｂにおいて、（Ａ）成分と（Ｄ）成分の合計量を１００重量％としたときの（Ｄ）成分の量が５〜４０重量％である請求項１〜１４のいずれかに記載の導電性樹脂組成物の製造方法。
【請求項１６】  請求項１〜１５のいずれかに記載の導電性樹脂組成物の製造方法で得られた導電性樹脂組成物からなる射出成形体。
【請求項１７】  請求項１〜１５のいずれかに記載の導電性樹脂組成物の製造方法で得られた導電性樹脂組成物からなる自動車外装材。
【手続補正２】
【補正対象書類名】明細書
【補正対象項目名】０００９
【補正方法】変更
【補正の内容】
【０００９】
【課題を解決するための手段】
本発明者らは、前記課題を解決するため検討を行った結果、驚くべき事に使用するすべての導電性フィラーの少量を衝撃改良材及びポリフェニレンエーテルを含む混合物とあらかじめ溶融混練した樹脂組成物が導電性と低温時の高速面衝撃強度を同時に改良できることを見いだし、本発明に到達した。
すなわち本発明は、
［１］  （Ａ）ポリアミド、（Ｂ）ポリフェニレンエーテル、（Ｃ）衝撃改良材、及び（Ｄ）導電性フィラーからなる導電性樹脂組成物の製造方法であって、
工程ａ：（Ｂ）成分、（Ｃ）成分と、（Ｄ）成分及び／又は（Ｄ）成分含有マスターバッチを溶融混練する工程（但し、工程ａにおける（Ｄ）成分の量はすべての（Ｄ）成分を１００重量％とした際の０を超え５０重量％未満である。）、
工程ｂ：（Ａ）成分の全部又は一部と、（Ｄ）成分の残りの全部又は一部を溶融混練する工程、並びに
工程ｃ：工程ａで得られた組成物と、工程ｂで得られた組成物及び（Ａ）成分に残りがある場合は残りの（Ａ）成分を溶融混練する工程、
を経る導電性樹脂組成物の製造方法、
［２］  工程ａにおける（Ｄ）成分含有マスターバッチが、（Ｂ）成分、（Ｃ）成分及び（Ａ）成分から選ばれる１種以上とあらかじめ溶融混練したマスターバッチである［１］に記載の導電性樹脂組成物の製造方法、
［３］  （Ｄ）成分の残りと工程ｃで得られた組成物とを溶融混練する工程ｄを、工程ｃに引き続き経る［１］又は［２］に記載の導電性樹脂組成物の製造方法、
［４］  工程ａにおける（Ｄ）成分の量が、すべての（Ｄ）成分を１００重量％とした際に０．１〜２０重量％である［１］〜［３］のいずれかに記載の導電性樹脂組成物の製造方法、
［５］  工程ａにおける（Ｄ）成分の量が、すべての（Ｄ）成分を１００重量％とした際に１〜１０重量％である［４］に記載の導電性樹脂組成物の製造方法、
［６］  （Ｃ）成分が、芳香族ビニル化合物を主体とする重合体ブロック［Ａ］と、共役ジエン化合物を主体とする重合体ブロック［Ｂ］から構成され、重合体セグメントの結合形式が、ＡＢ型、ＡＢＡ型、ＡＢＡＢ型からなる群より選ばれる１種以上である芳香族ビニル化合物−共役ジエン化合物ブロック共重合体及びまたはその水素添加物である［１］〜［５］のいずれかに記載の導電性樹脂組成物の製造方法、
［７］  （Ｃ）成分が、芳香族ビニル化合物−共役ジエン化合物ブロック共重合体の水素添加物である［１］〜［６］のいずれかに記載の導電性樹脂組成物の製造方法、
［８］  （Ｃ）成分が、（Ｃ−１）数平均分子量１２０，０００以上のブロック共重合体と（Ｃ−２）数平均分子量１２０，０００未満のブロック共重合体の混合物である［１］〜［７］のいずれかに記載の導電性樹脂組成物の製造方法、
［９］  （Ｃ−２）成分の芳香族ビニル化合物を主体とする重合体ブロックの数平均分子量が、２０，０００以上である［８］に記載の導電性樹脂組成物の製造方法、
［１０］  （Ｃ−２）成分が、芳香族ビニル化合物を５５重量％以上９０重量％未満の量で含有するブロック共重合体である［８］又は［９］に記載の導電性樹脂組成物の製造方法、
［１１］  （Ｄ）成分が、導電性カーボンブラック、カーボンナノチューブ、カーボンナノファイバー、炭素繊維、グラファイトから選ばれる１種以上である［１］〜［１０］のいずれかに記載の導電性樹脂組成物の製造方法、
［１２］  （Ｄ）成分が、導電性カーボンブラック、カーボンナノチューブ、カーボンナノファイバーから選ばれる１種以上である［１１]に記載の導電性樹脂組成物の製造方法、
［１３］  （Ｄ）成分の量が、（Ａ）〜（Ｃ）成分の合計１００重量部に対して０．０１〜５重量部である［１］〜［１２］のいずれかに記載の導電性樹脂組成物の製造方法、
［１４］  （Ａ）〜（Ｃ）成分の量比が、これら３成分の合計を１００重量部とした際に、（Ａ）成分３０〜７０重量部、（Ｂ）成分２０〜５０重量部、（Ｃ）成分５〜３０重量部である［１］〜［１３］のいずれかに記載の導電性樹脂組成物の製造方法、
［１５］  工程ｂにおいて、（Ａ）成分と（Ｄ）成分の合計量を１００重量％としたときの（Ｄ）成分の量が５〜４０重量％である［１］〜［１４］のいずれかに記載の導電性樹脂組成物の製造方法、
［１６］  ［１］〜［１５］のいずれかに記載の導電性樹脂組成物の製造方法で得られた導電性樹脂組成物からなる射出成形体、
［１７］  ［１］〜［１５］のいずれかに記載の導電性樹脂組成物の製造方法で得られた導電性樹脂組成物からなる自動車外装材、
である。
【手続補正３】
【補正対象書類名】明細書
【補正対象項目名】００１０
【補正方法】変更
【補正の内容】
【００１０】
次に本発明で使用することのできる各成分について詳しく述べる。
本発明で使用することのできる（Ａ）成分のポリアミドの種類としては、ポリマー主鎖中にアミド結合｛−ＮＨ−Ｃ（＝Ｏ）−｝を有するものであれば、いずれも使用することができる。